(57)【要約】【課題】複数の情報層を備え、これら複数の情報層の記録感度及び反射率が近い値であり、スペース部の反射率と記録マークの反射率との充分な差が得られ、生産コストの低減に寄与する光記録媒体を提供する。【解決手段】光記録媒体１０は、スペース部２０よりも厚さが増加した記録マーク２２が形成される第１の情報層１４及び第２の情報層１６を片面に備え、第１の情報層１４の記録層１４Ａ及び第２の情報層１６の記録層１６ＡはＣ、Ｏ、Ｎ、Ｈ及びＳ以外の構成元素を有し、且つ、少なくとも該構成元素が共通であり、入射面１８から離間する側に配置された第１の情報層１４の記録層１４Ａの厚さが第２の情報層１６の記録層１６Ａの厚さよりも厚く、誘電体層１４Ｂ及び１４Ｃの厚さは誘電体層１６Ｂ及び１６Ｃの厚さよりも薄く、第１の情報層１４の全体の厚さは第２の情報層１６の全体の厚さよりも薄い。【選択図】図２
2007234068.tif 000002
【特許請求の範囲】
【請求項１】
レーザ光が照射されることにより周囲のスペース部よりも厚さが増加した記録マークが形成される複数の情報層を少なくとも片面に備え、反射層を含まず、前記複数の情報層のうち少なくとも２層の情報層は記録層及び該記録層の少なくとも片面に形成された誘電体層を有し、これら情報層のうち相対的にレーザ光の入射面から離間する側に配置された情報層は相対的に前記入射面に近い側に配置された情報層よりも前記記録層の部分の厚さが厚く、前記誘電体層の部分の厚さは薄く、前記記録層及び前記誘電体層の合計の厚さが薄いことを特徴とする光記録媒体。
【請求項２】
請求項１において、
前記複数の情報層の記録層は、Ｃ、Ｏ、Ｎ、Ｈ及びＳ以外の構成元素を有し、且つ、少なくとも該Ｃ、Ｏ、Ｎ、Ｈ及びＳ以外の構成元素が共通であることを特徴とする光記録媒体。
【請求項３】
レーザ光が照射されることにより周囲のスペース部よりも厚さが増加した記録マークが形成される複数の情報層を少なくとも片面に備え、前記複数の情報層のうち少なくとも２層の情報層は記録層及び該記録層の少なくとも片面に形成された誘電体層を有し、これら情報層の記録層は、Ｃ、Ｏ、Ｎ、Ｈ及びＳ以外の構成元素を有し、且つ、少なくとも該Ｃ、Ｏ、Ｎ、Ｈ及びＳ以外の構成元素が共通であり、これら情報層のうち相対的にレーザ光の入射面から離間する側に配置された情報層は相対的に前記入射面に近い側に配置された情報層よりも前記記録層の部分の厚さが厚く、前記誘電体層の部分の厚さは薄く、前記記録層及び前記誘電体層の合計の厚さが薄いことを特徴とする光記録媒体。
【請求項４】
請求項３において、
前記複数の情報層のうち前記入射面から最も離間した位置に配置された情報層は前記記録層及び前記誘電体層のみからなり、基板に接して形成されたことを特徴とする光記録媒体。
【請求項５】
請求項１乃至４のいずれかにおいて、
前記記録層は、Ｂｉ及びＯを含み、該記録層を構成する総ての原子の数に対する該記録層中のＢｉ、Ｏの原子数の合計値が８０％以上であり、該記録層中のＯの原子数の比率が６３％以上であることを特徴とする光記録媒体。
【発明の詳細な説明】
【技術分野】
【０００１】
本発明は複数の記録層を備える光記録媒体に関する。
【背景技術】
【０００２】
情報記録媒体としてＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）等の光記録媒体が広く利用されている。更に、近年、照射光として青色又は青紫色のレーザ光を用いることで、従来よりも大容量の情報を記録可能とした光記録媒体が普及しつつある。
【０００３】
又、光記録媒体は、データの追記や書き換えができないＲＯＭ（Ｒｅａｄ  Ｏｎｌｙ  Ｍｅｍｏｒｙ）型、データの書き換えができるＲＷ（Ｒｅｗｒｉｔａｂｌｅ）型、データを１回だけ追記できるＲ（Ｒｅｃｏｒｄａｂｌｅ）型に大別される。
【０００４】
Ｒ型の光記録媒体は、記録層にレーザ光が照射されて周囲のスペース部よりも反射率が低下した記録マークが形成されることでデータが記録される。尚、記録マークの周囲のスペース部にも記録用のレーザ光が照射されるがスペース部に照射される記録用のレーザ光の光量は少ないためスペース部の反射率はレーザ光が照射される前の記録層の反射率と同等である。Ｒ型の光記録媒体は、記録層にレーザ光が照射されて記録マークの反射率とスペース部の反射率との差をフォトディテクタが検出することでデータが再生される。
【０００５】
このような光記録媒体は複数の記録層を備えることで、記録容量を高めることができる。複数の記録層を備えるＲ型の光記録媒体にデータを記録する場合、記録用のレーザ光の焦点を記録対象の記録層に合うように調整することで記録対象の記録層に選択的にデータを記録することができる。又、再生用のレーザ光の焦点を再生対象の記録層に合うように調整することで、再生対象の記録層から選択的にデータを再生することができる。
【０００６】
複数の記録層を備えるＲ型の光記録媒体は、各記録層に同等の出力の記録用のレーザ光が照射されることにより、各記録層に同様の良好な記録マークが形成されることが好ましい。又、各記録層に同等の出力の再生用のレーザ光が照射されることにより、各記録層の反射光の強さがフォトディテクタにおいて近い値で検出されることが好ましい。
【０００７】
しかしながら、レーザ光の入射面から相対的に離間する側に配置された下側の記録層には上側の記録層を介してレーザ光が照射され、このレーザ光は上側の記録層で一部が吸収される。又、下側の記録層に照射されるレーザ光の反射光は上側の記録層を介してフォトディテクタに到達するので反射光も上側の記録層で一部が吸収される。
【０００８】
従って、下側の記録層に対して照射される記録用のレーザ光の出力と上側の記録層に対して照射される記録用のレーザ光の出力とが同等であり、且つ、下側の記録層の単体の記録感度と上側の記録層の記録感度とが同等である場合、下側の記録層に到達する記録用レーザ光の光量が不充分となり、下側の記録層に良好な記録マークを形成できないことがある。
【０００９】
又、下側の記録層に対して照射される再生用のレーザ光の出力と上側の記録層に対して照射される再生用のレーザ光の出力とが同等であり、且つ、下側の記録層の単体の反射率と上側の記録層の反射率とが同等である場合、下側の記録層の反射率はフォトディテクタにおいて上側の記録層の反射率よりも低い値で検出されることになる。
【００１０】
これに対し、下側の記録層を上側の記録層よりも厚くしたＲ型の光記録媒体が知られている（例えば、特許文献１参照）。下側の記録層を上側の記録層よりも厚くすることで、下側の記録層におけるレーザ光の吸収量が増大する。
【００１１】
これにより、上側の記録層及び下側の記録層双方に良好な記録マークを形成することが可能となる。
【００１２】
又、下側の記録層を上側の記録層よりも厚くした場合、以下に説明するように、下側の記録層の反射率を上側の記録層の反射率に近づける効果も得られる。
【００１３】
図６は、屈折率が２．４５の単層の記録層の厚さと反射率との関係を示すグラフである。尚、図６中において、符号Ｓを付した曲線は記録層のスペース部の反射率、符号Ｍを付した曲線は記録マークの反射率である。
【００１４】
符号Ｓの曲線で示されるように、記録層は所定の厚さでスペース部の反射率が最大となり、これよりも厚くても薄くても反射率が低下する傾向がある。又、符号Ｍの曲線で示されるように、記録マークについても同様に、ほぼ同じ厚さで反射率が最大となり、これよりも厚くても薄くても反射率が低下する傾向がある。又、記録マークの反射率とスペース部の反射率との差も、これらの反射率が最大となる厚さ付近で最大となりこれよりも厚くても薄くても反射率の差は減少し、記録層を過度に厚くしたり薄くすると反射率の差が過度に小さくなるので記録マークを読み取ることができない。尚、記録マークの反射率とスペース部の反射率が最大となる厚さよりも薄い領域では、これらの反射率の差が大きい範囲が比較的広いのに対し、記録マークの反射率とスペース部の反射率が最大となる厚さよりも厚い領域では、これらの反射率の差が大きい範囲が比較的狭い。
【００１５】
従って、例えば、反射率を最大とする厚さで下側の記録層を形成し、上側の記録層をこれよりも薄くすることで、下側の記録層の単体の反射率を上側の記録層の反射率よりも高くすることができる。これにより下側の記録層に照射される再生用のレーザ光の一部が上側の記録層で吸収されてフォトディテクタに到達する場合であっても、下側の記録層の反射率を上側の記録層の反射率に近づけることが可能である。又、記録マークの反射率とスペース部の反射率との差が比較的大きいという点でも、反射率を最大とする厚さ以下の厚さで上側の記録層及び下側の記録層を形成することが好ましい。
【００１６】
【特許文献１】特開２００３−２６６９３６号公報
【発明の開示】
【発明が解決しようとする課題】
【００１７】
しかしながら、このように反射率を最大とする厚さで下側の記録層を形成し、上側の記録層をこれよりも薄く形成しても、従来の有機色素や無機材料の記録層では、照射光として青色又は青紫色のレーザ光を用いた場合に、記録マークの反射率とスペース部の反射率との充分な差を得ることが困難であった。
【００１８】
これに対し、発明者らは、本発明に想到する過程において様々な材料で記録層を形成してみたところ、Ｂｉ及びＯを含み、記録層を構成する総ての原子の数に対する記録層中のＢｉ、Ｏの原子数の合計値が８０％以上であり、Ｏの原子数の比率が６３％以上である記録層は、照射光として青色又は青紫色のレーザ光を用いた場合も、記録マークの反射率とスペース部の反射率との充分な差が得られることを見出した。又、この記録層は、従来の記録層よりも消衰係数が著しく低いことを見出した。
【００１９】
この記録層は、青色又は青紫色のレーザ光が照射されることにより周囲のスペース部よりも厚さが増加した記録マークが形成される。
【００２０】
周囲のスペース部よりも厚さが増加した記録マークが形成される場合、この記録マークの反射率は前記図６中に符号Ｍを付した曲線で示される記録マークの反射率に対し、厚さの増加分だけ厚い記録層の記録マークの反射率と等しいこととなる。言い換えれば、記録層の厚さと記録マークの反射率との関係は、図１に示されるように、図６に対して厚さの増加分だけ符号Ｍの曲線が、厚さが薄い方向に平行移動した関係になる。これにより、スペース部の反射率と記録マークの反射率との差が著しく増大する。
【００２１】
又、下側の記録層を上側の記録層よりも厚くすることで、下側の記録層におけるレーザ光の吸収量が増大し、上側の記録層及び下側の記録層双方に良好な記録マークを形成することが可能である。
【００２２】
しかしながら、図１に示されるように、スペース部の反射率と記録マークの反射率との差が著しく増大する範囲では、記録層が厚い程反射率は低くなる傾向があるため、下側の記録層を上側の記録層よりも厚く形成すると、下側の記録層の単体の反射率は上側の記録層の反射率よりも低くなる。これにより、下側の記録層の反射率はフォトディテクタにおいて上側の記録層の反射率よりも著しく低い値として検出されるという新たな問題が生じた。
【００２３】
尚、この場合も、例えば下側の記録層の材料として上側の記録層の材料よりも低いパワーの記録用レーザ光で良好な記録マークが形成されるような材料を用い、下側の記録層を上側の記録層よりも薄く形成すれば両者の記録感度を近づけることができると共にフォトディテクタにおいて検出される反射率を近づけることが可能である。
【００２４】
しかしながら、材料が異なる複数の記録層を形成するためには複数の材料に対応する複数のターゲットが必要である上、一つの真空成膜装置で材料が異なる複数の記録層を形成する場合にはターゲットの交換が必要である。又、ターゲットを交換しないで材料が異なる複数の記録層を形成するためには複数の真空成膜装置を使用することが必要である。従って、生産コストが増加するという問題がある。
【００２５】
又、下側の記録層の下に反射層を設ければ、下側の記録層の反射率が増加するため、それだけ上側の記録層を厚くできるが、この場合も反射層を設けることで生産コストが増加するという問題がある。
【００２６】
本発明は、以上の問題に鑑みてなされたものであって、複数の情報層を備え、これら複数の情報層の記録感度及び反射率が近い値であり、スペース部の反射率と記録マークの反射率との充分な差が得られ、生産コストの低減に寄与する光記録媒体を提供することを目的とする。
【課題を解決するための手段】
【００２７】
本発明は、レーザ光が照射されることにより周囲のスペース部よりも厚さが増加した記録マークが形成される複数の情報層を少なくとも片面に備え、反射層を含まず、複数の情報層のうち少なくとも２層の情報層は記録層及び該記録層の少なくとも片面に形成された誘電体層を有し、これら情報層のうち相対的にレーザ光の入射面から離間する側に配置された情報層は相対的に入射面に近い側に配置された情報層よりも記録層の部分の厚さが厚く、誘電体層の部分の厚さは薄く、記録層及び誘電体層の合計の厚さが薄い光記録媒体により上記目的を達成するものである。
【００２８】
又、本発明は、レーザ光が照射されることにより周囲のスペース部よりも厚さが増加した記録マークが形成される複数の情報層を少なくとも片面に備え、複数の情報層のうち少なくとも２層の情報層は記録層及び該記録層の少なくとも片面に形成された誘電体層を有し、これら情報層の記録層は、Ｃ、Ｏ、Ｎ及びＳ以外の構成元素を有し、且つ、少なくとも該Ｃ、Ｏ、Ｎ及びＳ以外の構成元素が共通であり、これら情報層のうち相対的にレーザ光の入射面から離間する側に配置された情報層は相対的に入射面に近い側に配置された情報層よりも記録層の部分の厚さが厚く、誘電体層の部分の厚さは薄く、記録層及び誘電体層の合計の厚さが薄い光記録媒体により上記目的を達成するものである。
【００２９】
これらの光記録媒体は、下側（レーザ光の入射面から離間する側）の情報層の記録層が上側（レーザ光の入射面に近い側）の情報層の記録層よりも厚いので、下側の情報層におけるレーザ光の吸収量が多く、双方の情報層の記録感度を近づけることができる。
【００３０】
又、誘電体層の屈折率は記録層の屈折率と近いため、情報層の反射率は記録層単体の反射率ではなく、誘電体層の厚さだけ厚さが増加した単体の記録層の反射率に近い値となる。
【００３１】
従って、下側の情報層の記録層を上側の情報層の記録層よりも厚くしても、下側の情報層の記録層及び誘電体層の合計の厚さを上側の情報層の記録層及び誘電体層の合計の厚さよりも薄くすることで、下側の情報層の単体の反射率を上側の情報層の反射率よりも大きくすることができ、フォトディテクタにおいて検出される双方の情報層の反射率を近づけることができる。
【００３２】
又、下側の情報層の下に反射層を形成しない場合でも、下側の情報層についてフォトディテクタにおいて充分に検出できる高い反射率が得られ、このように反射膜を含まない光記録媒体は、それだけ生産コストの低減に寄与する。
【００３３】
又、複数の情報層の記録層がＣ、Ｏ、Ｎ、Ｈ及びＳ以外の構成元素を有し、且つ、少なくとも該Ｃ、Ｏ、Ｎ、Ｈ及びＳ以外の構成元素が共通である光記録媒体は、例えば、一つの真空成膜装置で共通のターゲットを用いて複数の記録層を形成することが可能であり、生産コストの低減に寄与する。尚、この場合も、記録層がＣ、Ｏ、Ｎ、Ｈ及びＳのうちの一以上の共通の構成元素を有していてもよいが、Ｃ、Ｏ、Ｎ、Ｈ及びＳは、ガスとして真空成膜装置内に供給できるので、Ｃ、Ｏ、Ｎ、Ｈ及びＳのいずれかの構成元素が異なる場合であっても、一つの真空成膜装置で共通のターゲットを用いて複数の記録層を形成することが可能であり、生産コストの低減に寄与する。
【００３４】
即ち、以下の発明により上記目的を達成することができる。
【００３５】
（１）レーザ光が照射されることにより周囲のスペース部よりも厚さが増加した記録マークが形成される複数の情報層を少なくとも片面に備え、反射層を含まず、前記複数の情報層のうち少なくとも２層の情報層は記録層及び該記録層の少なくとも片面に形成された誘電体層を有し、これら情報層のうち相対的にレーザ光の入射面から離間する側に配置された情報層は相対的に前記入射面に近い側に配置された情報層よりも前記記録層の部分の厚さが厚く、前記誘電体層の部分の厚さは薄く、前記記録層及び前記誘電体層の合計の厚さが薄いことを特徴とする光記録媒体。
【００３６】
（２）  （１）において、前記複数の情報層の記録層は、Ｃ、Ｏ、Ｎ、Ｈ及びＳ以外の構成元素を有し、且つ、該Ｃ、Ｏ、Ｎ、Ｈ及びＳ以外の構成元素が共通であることを特徴とする光記録媒体。
【００３７】
（３）レーザ光が照射されることにより周囲のスペース部よりも厚さが増加した記録マークが形成される複数の情報層を少なくとも片面に備え、前記複数の情報層のうち少なくとも２層の情報層は記録層及び該記録層の少なくとも片面に形成された誘電体層を有し、これら情報層の記録層は、Ｃ、Ｏ、Ｎ、Ｈ及びＳ以外の構成元素を有し、且つ、該Ｃ、Ｏ、Ｎ、Ｈ及びＳ以外の構成元素が共通であり、これら情報層のうち相対的にレーザ光の入射面から離間する側に配置された情報層は相対的に前記入射面に近い側に配置された情報層よりも前記記録層の部分の厚さが厚く、前記誘電体層の部分の厚さは薄く、前記記録層及び前記誘電体層の合計の厚さが薄いことを特徴とする光記録媒体。
【００３８】
（４）  （３）において、前記複数の情報層のうち前記入射面から最も離間した位置に配置された情報層は前記記録層及び前記誘電体層のみからなり、基板に接して形成されたことを特徴とする光記録媒体。
【００３９】
（５）  （１）乃至（４）のいずれかにおいて、前記記録層はＢｉ及びＯを含み、該記録層を構成する総ての原子の数に対する該記録層中のＢｉ、Ｏの原子数の合計値が８０％以上であり、該記録層中のＯの原子数の比率が６３％以上であることを特徴とする光記録媒体。
【００４０】
（６）  （１）乃至（５）のいずれかにおいて、前記誘電体層の屈折率が１．８以上であることを特徴とする光記録媒体。
【００４１】
（７）  （１）乃至（８）のいずれかにおいて、前記複数の情報層のうち相対的に前記レーザ光の入射面に近い側に配置された情報層の記録層の両側に誘電体層が形成され、該記録層における前記入射面に近い側に形成された誘電体層が前記記録層における前記レーザ光の入射面から離間する側に形成された誘電体層よりも厚いことを特徴とする光記録媒体。
【００４２】
（８）  （１）乃至（７）のいずれかにおいて、情報の記録／再生のために波長が３７０〜４４０ｎｍのレーザ光が照射されることを特徴とする光記録媒体。
【００４３】
尚、本出願において「情報層の誘電体層の部分の厚さ」とは、記録層の片面だけに誘電体層が形成された情報層の場合は１層の誘電体層の厚さであり、記録層の両側に誘電体層が形成された情報層の場合は２層の誘電体層の厚さの合計値という意味で用いることとする。
【００４４】
又、本出願において「反射層」とは、基板に最も近い情報層と基板の間に形成された厚さが１０ｎｍ以上の金属層という意味で用いることとする。
【発明の効果】
【００４５】
本発明によれば、複数の情報層を備え、これら複数の情報層の記録感度及び反射率が近い値であり、スペース部の反射率と記録マークの反射率との充分な差が得られ、生産コストの低減に寄与する光記録媒体を実現することができる。
【発明を実施するための最良の形態】
【００４６】
以下、本発明を実施するための好ましい形態について図面を参照して詳細に説明する。
【００４７】
本発明の第１実施形態に係る光記録媒体１０は、外径が約１２０ｍｍ、厚さが約１．２ｍｍの円板形状で、図２及び図３に示されるように、レーザ光が照射されることにより周囲のスペース部２０よりも厚さが増加した記録マーク２２が形成される第１の情報層１４及び第２の情報層１６を基板２６の片面に備え、第１の情報層１４は記録層１４Ａ及び記録層１４Ａの両面に形成された誘電体層１４Ｂ、誘電体層１４Ｃを有し、第２の情報層１６は記録層１６Ａ及び記録層１６Ａの両面に形成された誘電体層１６Ｂ、誘電体層１６Ｃを有し、第１の情報層１４の記録層１４Ａ及び第２の情報層１６の記録層１６Ａは、Ｂｉ（Ｃ、Ｏ、Ｎ、Ｈ及びＳ以外の構成元素）及びＯを有し、且つ、これら構成元素が共通であり、相対的にレーザ光の入射面１８から離間する側に配置された第１の情報層１４は相対的に入射面１８に近い側に配置された第２の情報層１６よりも記録層１４Ａの部分の厚さが記録層１６Ａの部分の厚さよりも厚く、誘電体層１４Ｂ及び１４Ｃの部分の（合計の）厚さは誘電体層１６Ｂ及び１６Ｃの部分の（合計の）厚さよりも薄く、記録層１４Ａ、誘電体層１４Ｂ及び誘電体層１４Ｃ合計の厚さが記録層１６Ａ、誘電体層１６Ｂ及び誘電体層１６Ｃの合計の厚さよりも薄い。
【００４８】
記録層１４Ａ及び記録層１６ＡはＢｉ及びＯを含み、これら記録層１４Ａ及び１６Ａを構成する総ての原子の数に対するこれら記録層１４Ａ及び１６Ａ中のＢｉ、Ｏの原子数の合計値は８０％以上であり、これら記録層１４Ａ及び記録層１６Ａ中のＯの原子数の比率は６３％以上である。尚、記録層１４Ａ及び記録層１６Ａ中のＯの原子数の比率は７３％以下であることが好ましい。この材料の記録層の屈折率は約２．４５であり、厚さと反射率との関係は、前記図１中に符号Ｓ、Ｍを付した曲線のようになる。尚、ここで示される反射率は、記録層単体の反射率であるが、誘電体層１４Ｂ、１４Ｃの屈折率が記録層１４Ａの屈折率に近い場合には、第１の情報層１４の反射率は、図１において記録層１４Ａ、誘電体層１４Ｂ及び１４Ｃの合計の厚さと厚さが等しい記録層の反射率に近い値となる。又、誘電体層１４Ｂ、１４Ｃの屈折率が記録層１４Ａの屈折率よりも小さい場合は、第１の情報層１４の反射率は、図１において記録層１４Ａ、誘電体層１４Ｂ及び１４Ｃの合計の厚さと厚さが等しい記録層よりも薄い記録層の反射率と等しくなる。言い換えれば、誘電体層１４Ｂ、１４Ｃの屈折率が記録層１４Ａの屈折率よりも小さい場合、第１の情報層１４の厚さと反射率との関係は、図１に対し、厚さが厚い方向に反射率の最大値や極小値が移動するようにグラフの曲線を厚さ方向に拡幅したような関係になる。第２の情報層１６についても同様である。又、第２の情報層１６については図１から推察される反射率とフォトディテクタ２４で検出される反射率とがほぼ等しいが、第１の情報層１４についてはフォトディテクタ２４で検出される反射率は図１から推察される反射率よりも小さい。
【００４９】
記録層１４Ａ、誘電体層１４Ｂ、１４Ｃの屈折率がいずれも２．４５程度の場合、第１の情報層１４の厚さは、図１に示されるように、３０ｎｍ〜７０ｎｍ程度であることが好ましく、４０ｎｍ〜６０ｎｍ程度であれば、スペース部２０の反射率と記録マーク２２の反射率との差が大きくなり、より好ましい。第１の情報層１４よりも厚い第２の情報層１６についても同様である。又、例えば、記録層１４Ａ、１６Ａの屈折率が２．４５程度であり、誘電体層１４Ｂ、１４Ｃ、誘電体層１６Ｂ、１６Ｃの屈折率がこれよりも低い１．８程度の場合、第１の情報層１４、第２の情報層１６の厚さは、４０ｎｍ〜９０ｎｍ程度であることが好ましく、５０ｎｍ〜８０ｎｍ程度であれば、スペース部２０の反射率と記録マーク２２の反射率との差が大きくなるので、より好ましい。
【００５０】
又、第１の情報層１４の記録層１４Ａ及び第２の情報層１６の記録層１６Ａは、消衰係数が約（０．３５以下の）０．１６である。
【００５１】
尚、記録層１４Ａ及び記録層１６Ａの材料は、実質的にＢｉ及びＯからなることが好ましいが、Ｂｉ、Ｏ以外の他の添加元素を含んでいてもよい。添加元素は１種類でもよく、又、２種類以上であってもよい。例えばＦｅ、Ｃｕ、Ｍｏ、Ａｇ、Ｗ、Ｉｒ、Ｐｔ、Ａｕ、Ｍｇ、Ａｌ、Ｓｉ、Ｚｎ、Ｇｅ、Ｙ、Ｓｎ、Ｓｂ、Ｖ、Ｄｙ、Ｔｉ等の元素を含んでいてもよい。
【００５２】
誘電体層１４Ｂ、１４Ｃ、１６Ｂ、１６Ｃの材料としては、Ｔａ２Ｏ３、ＴｉＯ２、Ｙ２Ｏ３、ＺｎＯ、ＺｒＯ２、Ｐｒ６Ｏ１１、Ｓｂ２Ｏ３、Ｓｅ２Ｏ３、ＨｆＯ２、Ｎｄ２Ｏ３、ＣｅＯ２、Ｆｅ２Ｏ３、Ｓｂ２Ｓ３、Ｂｉ２Ｏ３、Ａｌ２Ｏ３、ＳｉＯ２等を用いることができる。誘電体層１４Ｂ、１４Ｃ、１６Ｂ、１６Ｃは屈折率が１．８以上であることが好ましく２．０以上であればより好ましい。尚、上記の材料のうち、Ａｌ２Ｏ３、ＳｉＯ２以外の材料は屈折率が１．９以上であり、Ｙ２Ｏ３、Ｓｅ２Ｏ３以外の材料は屈折率が２．０以上である。Ｔａ２Ｏ３、ＴｉＯ２、Ｓｂ２Ｏ３、ＣｅＯ２、Ｆｅ２Ｏ３、Ｂｉ２Ｏ３の屈折率は、記録層１４Ａ、１６Ａの屈折率と近い２．３〜２．５である。尚、誘電体層１４Ｂ、１４Ｃ、１６Ｂ、１６Ｃの材料は共通であることが好ましい。
【００５３】
又、第１の情報層１４よりも入射面１８側に配置された第２の情報層１６の記録層１６Ａにおけるレーザ光の入射面１８に近い側に形成された誘電体層１６Ｃは記録層１６Ａにおけるレーザ光の入射面１８から離間する側に形成された誘電体層１６Ｂよりも厚いことが好ましい。
【００５４】
第２の情報層１６における基板２６と反対側にはカバー層２８が形成されている。又、第１の情報層１４と第２の情報層１６との間にはスペーサ層３０が形成されている。
【００５５】
基板２６は、厚さが約１．１ｍｍで、そのカバー層２８側の面にはグルーブを構成する凹凸パターンが形成されている。尚、「グルーブ」という用語は一般的にはデータの記録／再生のために使用される凹部という意味で用いられるが、データの記録／再生のために使用される部位がカバー層２８側に突出する凸部であっても本出願では便宜上「グルーブ」という用語を用いることとする。本第1実施形態では、カバー層２８側に突出する凸部がグルーブである。尚、基板２６の材料としてはポリカーボネート樹脂、アクリル樹脂、エポキシ樹脂、ポリスチレン樹脂、ポリエチレン樹脂、ポリプロピレン樹脂、シリコーン樹脂、フッ素系樹脂、ＡＢＳ樹脂、ウレタン樹脂等を用いることができる。
【００５６】
カバー層２８は、厚さが例えば３０〜１５０μｍである。カバー層２８の材料としては透光性を有するアクリル系紫外線硬化性樹脂、エポキシ系紫外線硬化性樹脂等のエネルギ線硬化性樹脂を用いることができる。ここで、「エネルギ線」という用語は、流動状態の特定の樹脂を硬化させる性質を有する、例えば紫外線、電子線等の電磁波、粒子線の総称という意義で用いることとする。尚、カバー層２８を形成する方法としては、流動性を有する樹脂を基板上に塗布してからエネルギ線を照射して硬化させてもよく、予め作製した透光性のフィルムを基板上に貼り付けてもよい。
【００５７】
スペーサ層３０は、厚さが例えば１０〜９０μｍ程度であり、両面が基板２６と同様のグルーブの凹凸パターンとなっている。尚、スペーサ層３０の材料としてはカバー層２８と同様に、透光性を有するアクリル系紫外線硬化性樹脂、エポキシ系紫外線硬化性樹脂等のエネルギ線硬化性樹脂を用いることができる。
【００５８】
第１の情報層１４は、基板２６に接しており、基板２６の凹凸パターンに倣って凹凸パターンで形成されている。即ち、第１の情報層１４と基板２６との間に反射層は設けられていない。又、第２の情報層１６も、スペーサ層３０の凹凸パターンに倣って凹凸パターンで形成されている。
【００５９】
次に、光記録媒体１０の作用について説明する。
【００６０】
光記録媒体１０は、第１の情報層１４、第２の情報層１６に、周囲のスペース部２０よりも厚さが増加した記録マーク２２が形成されるので、図１に示されるように、スペース部２０の反射率と記録マーク２２の反射率との差が大きい。
【００６１】
又、第１の情報層１４の記録層１４Ａが第２の情報層１６の記録層１６Ａよりも厚いので、第１の情報層１４におけるレーザ光の吸収量が多く、第２の情報層１６を介して記録用レーザ光が照射される第１の情報層１４の記録感度が第２の情報層１６の記録感度に近づけられている。従って、第１の情報層１４及び第２の情報層１６双方に良好な記録マーク２２を形成できる。
【００６２】
又、第１の情報層１４の記録層１４Ａは第２の情報層１６の記録層１６Ａよりも厚いので、記録層１４Ａの単体の反射率は記録層１６Ａの単体の反射率よりも低いが、第１の情報層１４の誘電体層１４Ｂ及び１４Ｃの部分の（合計の）厚さが第２の情報層１６の誘電体層１６Ｂ及び１６Ｃの部分の（合計の）厚さがよりも薄く、第１の情報層１４の全体の厚さは第２の情報層１６の全体の厚さよりも薄いので、第１の情報層１４の全体の反射率は、第２の情報層１６の全体の反射率よりも高い。従って、第１の情報層１４及び第２の情報層１６双方からの反射光の反射率をフォトディテクタ２４において近い値で検出することができる。
【００６３】
又、記録層１４Ａ、１６Ａは、Ｂｉ（Ｃ、Ｏ、Ｎ、Ｈ及びＳ以外の構成元素）が共通であるので、一つの真空成膜装置及び共通のターゲットを用いて記録層１４Ａ、１６Ａを形成することが可能であり、生産コストの低減に寄与する。
【００６４】
又、光記録媒体１０は、反射層が設けられていないのでこの点でも生産コストの低減に寄与し、第１の情報層１４と基板２６との間に反射層が設けられていなくても、第１の情報層１４についてフォトディテクタ２４において充分に検出できる高い反射率が得られる。
【００６５】
次に、本発明の第２実施形態について説明する。
【００６６】
図４及び図５に示されるように、本第２実施形態に係る光記録媒体５０は、前記第１実施形態に係る光記録媒体１０に対し、前記第１の情報層１４、第２の情報層１６に加えて第３の情報層５２、第４の情報層５４を備える構成である。他の構成については、前記第１実施形態と同様であるので同様の構成については前記第１実施形態と同一符号を用いることとして説明を適宜省略することとする。
【００６７】
第１の情報層１４、第２の情報層１６、第３の情報層５２、第４の情報層５４は、この順で基板２６からレーザ光の入射面１８の方向に並んで配置されている。第２の情報層１６と第３の情報層５２の間及び第３の情報層５２と第４の情報層５４の間にはスペーサ層３０が配置されている。又、第４の情報層５４は、カバー層２８に接している。
【００６８】
第３の情報層５２は記録層５２Ａ及び記録層５２Ａの両側に形成された誘電体層５２Ｂ、誘電体層５２Ｃを有し、第２の情報層５４は記録層５４Ａ及び記録層５４Ａの両側に形成された誘電体層５４Ｂ、誘電体層５４Ｃを有している。
【００６９】
第３の情報層５２の記録層５２Ａ、第４の情報層５４の記録層５４Ａの材料は、第１の情報層１４の記録層１４Ａ及び第２の情報層１６の記録層１６Ａの材料と共通で、Ｂｉ及びＯを含み、これら記録層５２Ａ、５４Ａを構成する総ての原子の数に対する該記録層５２Ａ、５４Ａ中のＢｉ、Ｏの原子数の合計値は８０％以上であり、これら記録層５２Ａ、記録層５４Ａ中の記録層のＯの原子数の比率は６３％以上である。
【００７０】
第３の情報層５２は第２の情報層１６よりも厚く、第４の情報層５４は第３の情報層５２よりも厚い。即ち、光記録媒体５０は、レーザ光の入射面１８から離間する方向に並んで配置された第４の情報層５４、第３の情報層５２、第２の情報層１６、第１の情報層１４が、この順で厚さ（記録層と誘電体層の合計の厚さ）が薄くなる構成である。
【００７１】
又、光記録媒体５０は、レーザ光の入射面１８から離間する方向に並んで配置された第４の情報層５４の記録層５４Ａ、第３の情報層５２の記録層５２Ａ、第２の情報層１６の記録層１６Ａ、第１の情報層１４の記録層１４Ａが、この順で厚さが厚くなる構成である。
【００７２】
光記録媒体５０も光記録媒体１０と同様に、周囲のスペース部２０よりも厚さが増加した記録マーク２２が形成されるのでスペース部２０の反射率と記録マーク２２の反射率との差が大きい。
【００７３】
又、第１の情報層１４の記録層１４Ａ、第２の情報層１６の記録層１６Ａ、第３の情報層５２の記録層５２Ａが、第４の情報層５４の記録層５４Ａよりも厚いので、第１の情報層１４、第２の情報層１６、第３の情報層５２におけるレーザ光の吸収量が多く、第１の情報層１４、第２の情報層１６、第３の情報層５２に良好な記録マーク２２を形成できる。
【００７４】
又、第１の情報層１４、第２の情報層１６、第３の情報層５２が、第４の情報層５４よりも薄いので、第１の情報層１４、第２の情報層１６、第３の情報層５２の単体の反射率が第４の情報層５４の反射率よりも高く、第１の情報層１４、第２の情報層１６、第３の情報層５２及び第４の情報層５４の反射光の反射率をフォトディテクタ２４において近い値で検出することができる。
【００７５】
又、記録層１４Ａ、１６Ａ、５２Ａ、５４ＡはＢｉ（Ｃ、Ｏ、Ｎ、Ｈ及びＳを除く構成元素）が共通であるので、一つの真空成膜装置で共通のターゲットを用いてこれら記録層１４Ａ、１６Ａ、５２Ａ、５４Ａを形成することが可能であり、生産コストの低減に寄与する。
【００７６】
又、記録層１４Ａ、１６Ａ、５２Ａ、５４Ａの消衰係数が０．３５以下であるので、相対的にレーザ光の入射面１８から離間する側に配置された第１の情報層１４、第２の情報層１６、第３の情報層５２に照射されるレーザ光は第２の情報層１６、第３の情報層５２、第４の情報層５４において吸収されにくく、第１の情報層１４、第２の情報層１６、第３の情報層５２及び第４の情報層５４に良好な記録マークを形成するための記録パワーを近づけることと、フォトディテクタ２４において検出される第１の情報層１４、第２の情報層１６、第３の情報層５２及び第４の情報層５４の反射率を近づけることとが両立しやすい。
【００７７】
尚、上記第１実施形態及び第２実施形態において、記録層１４Ａ、記録層１６Ａ、記録層５２Ａ、記録層５４Ａの材料は、Ｂｉ及びＯを含み、総ての原子の数に対するＢｉ、Ｏの原子数の合計値が８０％以上の材料であるが、レーザ光が照射されることにより周囲のスペース部よりも厚さが増加した記録マークが形成される材料であれば、記録層１４Ａ、記録層１６Ａ、記録層５２Ａ、記録層５４Ａの材料として他の材料を用いてもよい。例えば、Ｂｉ、Ｇｅ及びＮを含む材料を用いることができる。尚、Ｂｉ及びＯを含み、総ての原子の数に対するＢｉ、Ｏの合計値が８０％以上であり、Ｂｉ及びＯの原子数の合計値に対するＯの原子数の比率が６３％以上の材料の記録層は、記録用レーザ光が照射されることでＯ２ガスが記録マーク中に発生し、周囲のスペース部よりも厚さが増加した記録マークが形成されると考えられる。
【００７８】
又、上記第２実施形態において、光記録媒体５０は、第４の情報層５４の記録層５４Ａ、第３の情報層５２の記録層５２Ａ、第２の情報層１６の記録層１６Ａ、第１の情報層１４の記録層１４Ａが、この順でレーザ光の入射面１８から離間する方向に厚くなり、第４の情報層５４、第３の情報層５２、第２の情報層１６、第１の情報層１４が、この順でレーザ光の入射面１８から離間する方向に薄くなる構成であるが、これらのうちのいずれか２層の組み合わせについて、相対的にレーザ光の入射面１８から離間する側に配置された下側の情報層の記録層が、この情報層よりもレーザ光の入射面１８に近い側に配置された上側の情報層の記録層よりも厚く、且つ、下側の情報層が上側の情報層よりも薄い構成であれば、他の２層の情報層の組み合わせは、厚さの構成が第２実施形態と異なる構成であっても、上側の記録層の記録感度及び下側の記録層に良好な記録マークを形成するための記録パワーを近づけ、且つ、フォトディテクタにおいて検出される下側の記録層の反射率及び上側の記録層の反射率を近づける一定の効果が得られる。
【００７９】
又、上記第１実施形態の図２、第２実施形態の図４において、記録マーク２２は厚さが全体的に一様な形状であるが、少なくとも一部が周囲のスペース部２２よりも厚い形状であれば記録マークの形状は特に限定されず、全体が周囲のスペース部よりも厚く、且つ、厚さが部位によりばらつく形状でもよく、一部だけが周囲のスペース部よりも厚く他の部位はスペース部と厚さが等しい形状でもよい。例えば、中心近傍が最も厚く、中心から離れる程薄くなる形状でもよい。実際には、このような形状の記録マークが形成されることが多い。尚、記録マーク中の各部位の厚さは、記録マークの断面をＴＥＭ（Ｔｒａｎｓｍｉｓｓｉｏｎ  Ｅｌｅｃｔｒｏｎ  Ｍｉｃｒｏｓｃｏｐｙ）で観察することにより確認できる。又、記録マーク２２は、周囲のスペース部２２に対し、基板２６側又は入射面１８のいずれか一方側に偏って多く突出する形状であってもよい。
【００８０】
又、上記第１実施形態において光記録媒体１０は２層の情報層を備え、上記第２実施形態において光記録媒体５０は４層の情報層を備えているが、例えば８層の情報層を備える光記録媒体のような５層以上の情報層を備える光記録媒体についても本発明は好適である。
【００８１】
又、上記第１実施形態及び第２実施形態において、光記録媒体１０、光記録媒体５０は片面のみに記録層を備える片面記録式であるが、両面に記録層を備える両面記録式の光記録媒体に対しても本発明は当然適用可能である。
【００８２】
又、上記第１実施形態及び第２実施形態において、光記録媒体１０、光記録媒体５０は、基板２６よりもカバー層２８が薄い構成であるが、ＤＶＤのように基板とカバー層とが等しい厚さを有する光記録媒体に対しても本発明は当然適用可能である。尚、この場合、基板及びカバー層の形状はほぼ等しくなるが、本出願では、記録／再生用のレーザ光が照射される方をカバー層と呼び、他方を基板と呼ぶこととする。
【実施例１】
【００８３】
上記第１実施形態の光記録媒体１０と構成が等しい２層記録式の光記録媒体の３種類のサンプルＳ１〜Ｓ３を作製した。サンプルＳ１〜Ｓ３は、第２の情報層１６の誘電体層１６Ｂ、１６Ｃの厚さが相互に異なる構成とし、これら以外の構成は等しくした。
【００８４】
具体的には、第１の情報層１４の記録層１４Ａ、第２の情報層１６の記録層１６Ａの材料としてＢｉ及びＯからなる材料を用い、これら記録層１４Ａ、記録層１６Ａ中のＯの原子数の比率は（６３％以上の）７１％、Ｂｉの原子数の比率は２９％とし、他の元素は添加しなかった。記録層１４Ａ、記録層１６Ａの成膜条件は以下の通りである。
【００８５】
成膜パワー  ：１５０（Ｗ）
（Ｂｉのターゲットに印加したパワー）
Ａｒガス流量：５０（ｓｃｃｍ）
Ｏ２ガス流量：２４（ｓｃｃｍ）
【００８６】
第１の情報層１４の記録層１４Ａ厚さは、（第２の情報層１６の記録層１６Ａよりも厚い）約４５ｎｍで一定とした。第１の情報層１４の誘電体層１４Ｂ、１４Ｃ厚さも約５ｎｍで一定とした。又、第２の情報層１６の記録層１６Ａの厚さは約３３ｎｍで一定とした。
【００８７】
又、第１の情報層１４の誘電体層１４Ｂ、１４Ｃ、第２の情報層１６の誘電体層１６Ｂ、１６Ｃの材料としてはＴｉＯ２を用いた。誘電体層１４Ｂ、１４Ｃ、１６Ｂ、１６Ｃの成膜条件は以下の通りである。
【００８８】
成膜パワー  ：８００（Ｗ）
（ＴｉＯ２のターゲットに印加したパワー）
Ａｒガス流量：５０（ｓｃｃｍ）
【００８９】
第２の情報層１６の誘電体層１６Ｂの厚さは３種類のサンプルＳ１〜Ｓ３毎に２０ｎｍ、１５ｎｍ、１０ｎｍと異なる厚さにした。一方、第２の情報層１６の誘電体層１６Ｃの厚さは３種類のサンプルＳ１〜Ｓ３毎に１０ｎｍ、１５ｎｍ、２０ｎｍと異なる厚さにし、サンプルＳ１〜Ｓ３における誘電体層１６Ｂ及び誘電体層１６Ｃの厚さの合計値が３０ｎｍで等しくなるようにした。
【００９０】
これらサンプルＳ１〜Ｓ３について、第１の情報層１４、第２の情報層１６の（スペース部分２０の）反射率、記録感度及び８Ｔ  Ｃ／Ｎ値を測定した。測定結果を表１に示す。又、サンプルＳ１〜Ｓ３の第１の情報層１４、第２の情報層１６の構成を表１に併記する。
【００９１】
尚、第１の情報層１４の反射率、第２の情報層１６の反射率の測定には、出力が等しい再生用レーザ光を用いた。又、表１に示される反射率は、フォトディテクタ２４で検出された反射率である。
【００９２】
記録感度は、次のような手法で測定した。まず、各サンプルに様々なパワーのレーザ光を照射して記録マーク２２を形成した。次に、記録／再生装置により各記録マーク２２のジッタ値を測定した。ジッタ値が最も低い記録マーク２２の形成に用いられたレーザ光の出力がその光記録媒体のレーザ光の出力として好適であるので、この出力を記録感度として捉えた。尚、レーザ光の出力とは、入射面１８に到達したレーザ光の強度を電力に換算したものである。記録感度を示すレーザ光の出力が低い程、記録マークが形成されやすく記録感度が敏感であることを示す。
【００９３】
【表１】
2007234068.tif 000003
【実施例２】
【００９４】
上記実施例１のサンプルＳ３に対し、第２の情報層１６の記録層１６Ａの厚さを２ｎｍ薄い３１ｎｍとしたサンプルＳ４を作製した。尚、サンプルＳ４の他の構成はサンプルＳ３と同じである。
【００９５】
このサンプルＳ４について上記実施例１と同様に第１の情報層１４、第２の情報層１６の反射率、記録感度及び８Ｔ  Ｃ／Ｎ値を測定した。測定結果及びサンプルＳ４の第１の情報層１４、第２の情報層１６の構成を表１に併記する。
【実施例３】
【００９６】
上記第２実施形態の光記録媒体５０と構成が等しい４層記録式の光記録媒体の２種類のサンプルＳ５、Ｓ６を作製した。サンプルＳ５、Ｓ６は、第３の情報層５２、第４の情報層５４が異なる構成であり、他の構成は同じである。尚、記録層１４Ａ、１６Ａ、５２Ａ、５４Ａの組成及び成膜条件は実施例１のサンプルＳ１〜Ｓ３の記録層１４Ａ、１６Ａと同じである。又、誘電体層１４Ｂ、１４Ｃ、１６Ｂ、１６Ｃ、５２Ｂ、５２Ｃ、５４Ｂ、５４Ｃの組成及び成膜条件も実施例１のサンプルＳ１〜Ｓ３の誘電体層１４Ｂ、１４Ｃ、１６Ｂ、１６Ｃと同じである。
【００９７】
これらのサンプルＳ５、Ｓ６について、第１の情報層１４、第２の情報層１６、第３の情報層５２、第４の情報層５４の反射率、記録感度及び８Ｔ  Ｃ／Ｎ値を測定した。測定結果を表２に示す。又、サンプルＳ５、Ｓ６の第１の情報層１４、第２の情報層１６、第３の情報層５２、第４の情報層５４の構成を表２に併記する。
【００９８】
【表２】
2007234068.tif 000004
【実施例４】
【００９９】
上記実施例１のサンプルＳ２の第２の情報層１６と同じ構成の１種類の情報層及びこの情報層の誘電体層と組成及び屈折率が異なる誘電体層を有し、この情報層と反射率、記録感度及び８Ｔ  Ｃ／Ｎ値が近い値になるように該誘電体層の厚さを調整した３種類の情報層を作製した。これら４種類の情報層の構成、反射率、記録感度及び８Ｔ  Ｃ／Ｎを表３に示す。
【０１００】
【表３】
2007234068.tif 000005
【０１０１】
[比較例]
上記実施例１に対し、第２の情報層が誘電体層を備えず記録層のみからなる光記録媒体のサンプルＳ７を作製した。尚、サンプルＳ７の他の構成は、実施例１のサンプルＳ１〜Ｓ３と同じである。
【０１０２】
具体的には、記録層の材料としてサンプルＳ１〜Ｓ３と同様にＢｉ及びＯからなる材料を用い、記録層中のＯの原子数の比率は（６３％以上の）６８％、Ｂｉの原子数の比率は３２％とし、他の元素は添加しなかった。尚、記録層の成膜条件は以下の通りである。
【０１０３】
成膜パワー  ：２００（Ｗ）
（Ｂｉのターゲットに印加したパワー）
Ａｒガス流量：５０（ｓｃｃｍ）
Ｏ２ガス流量：５  （ｓｃｃｍ）
【０１０４】
このサンプルＳ７について、第１の情報層、第２の情報層の（未記録部分の）反射率、記録感度及び８Ｔ  Ｃ／Ｎ値を測定した。測定結果及びサンプルＳ７の第１の情報層、第２の情報層の構成を表４に示す。
【０１０５】
【表４】
2007234068.tif 000006
【０１０６】
表１及び表２に示されるように実施例１〜３のサンプルＳ１〜Ｓ６はいずれも、各情報層の８Ｔ  Ｃ／Ｎ値が５５ｄＢ以上で良好であった。即ち、実施例１〜３のＳ１〜Ｓ６は、各記録層に形成された記録マーク２２がいずれも良好であった。
【０１０７】
又、サンプルＳ１〜Ｓ６は、各情報層の反射率が、フォトディテクタ２４において、最小値に対する最大値と最小値との差の比率が２４％未満の範囲内の近い値で検出されていた。
【０１０８】
更に、サンプルＳ１〜Ｓ６はいずれも、各情報層の記録感度が、最小値に対する最大値と最小値との差の比率が３２％未満の範囲内の近い値であった。
【０１０９】
即ち、サンプルＳ１〜Ｓ６は、各記録層の反射率、記録感度が近い値であり、良好な記録マーク２２が形成されていた。更に、サンプルＳ１〜Ｓ６は記録層の構成元素がＢｉ及びＯで共通であるので、各記録層の成膜のために共通の真空成膜装置を利用でき、生産コストを低減する効果が得られる。
【０１１０】
又、第２の情報層１６のカバー層２８側の誘電体層１６Ｃが基板２６側の誘電体層１６Ｂよりも厚いサンプルＳ４は、誘電体層１６Ｃと誘電体層１６Ｂの厚さが等しいサンプルＳ２よりも、記録層１６Ａが薄いにも拘わらず、第２の情報層１６と反射率が同等であった。即ち、カバー層側の誘電体層を基板側の誘電体層よりも厚くすれば、記録層を薄くしても同等の反射率が得られることが確認された。言い換えれば、同等の反射率を得る場合、カバー層側の誘電体層を基板側の誘電体層よりも厚くすることで、記録層を薄くすることができ、更に生産性の向上、生産コストの低減を図ることが可能である。
【０１１１】
又、表３に示されるように、屈折率が１．８以上の誘電体層を備える情報層は、反射率、記録感度及び８Ｔ  Ｃ／Ｎ値が良好であることが確認された。更に、誘電体層の屈折率が高い程、誘電体層を薄くしても、同等の反射率、記録感度及び８Ｔ  Ｃ／Ｎが得られることが確認された。このように誘電体層の厚さを薄くすることで、更に生産性の向上、生産コストの低減を図ることが可能である。
【０１１２】
一方、比較例のサンプルＳ７は、各記録層のフォトディテクタ２４において検出された反射率の最小値に対する最大値と最小値との差の比率が５０％程度であり、反射率の差が大きかった。又、各記録層の記録感度は、最小値に対する最大値と最小値との差の比率が４０％程度であり、記録感度の差も大きかった。又、第１の情報層の記録感度は５５ｄＢ以上であったが、第２の情報層の記録感度は５０ｄＢ未満の低い値であり良好な値が得られなかった。
【産業上の利用可能性】
【０１１３】
本発明は、複数の記録層を備える光記録媒体に利用することができる。
【図面の簡単な説明】
【０１１４】
【図１】本発明の第１実施形態に係る光記録媒体の記録層の厚さと反射率との関係を示すグラフ
【図２】同光記録媒体の情報層周辺の構造を模式的に示すグルーブの長手方向に沿う側断面図
【図３】同光記録媒体の全体構造を模式的に示すグルーブの幅方向に沿う側断面図
【図４】本発明の第２実施形態に係る光記録媒体の情報層周辺の構造を模式的に示す側断面図
【図５】同光記録媒体の全体構造を模式的に示す側断面図
【図６】従来の光記録媒体の記録層の厚さと反射率との関係を示すグラフ
【符号の説明】
【０１１５】
１０、５０…光記録媒体
１４…第１の情報層
１４Ａ、１６Ａ…記録層
１４Ｂ、１４Ｃ、１６Ｂ、１６Ｄ…誘電体層
１６…第２の情報層
１８…入射面
２０…スペース部
２２…記録マーク
２４…フォトディテクタ
２６…基板
２８…カバー層
３０…スペーサ層
５２…第３情報録層
５４…第４の情報層
【図１】
2007234068.tif 000007
【図２】
2007234068.tif 000008
【図３】
2007234068.tif 000009
【図４】
2007234068.tif 000010
【図５】
2007234068.tif 000011
【図６】
2007234068.tif 000012